СПОСОБ ИЗГОТОВЛЕНИЯ РЕГЕНЕРИРОВАННОГО КАТАЛИЗАТОРА ГИДРООЧИСТКИ И СПОСОБ ПОЛУЧЕНИЯ НЕФТЕХИМИЧЕСКОГО ПРОДУКТА

1
2
1
2
1. Способ приготовления регенерированного катализатора гидроочистки путем регенерации отработанного катализатора гидроочистки в заданном интервале температур, где заданным интервалом температур является интервал температур от T - 30°С или более до Т + 30°С или менее, которые определены путем проведения дифференциального термического анализа отработанного катализатора гидроочистки, преобразования дифференциальной теплоты в интервале измерения температуры от 100°С или более до 600°С или менее в разность электродвижущей силы, двукратного дифференцирования преобразованного значения по температуре для того, чтобы получить наименьшее экстремальное значение и второе наименьшее экстремальное значение, и представления температуры, соответствующей экстремальному значению на стороне более низких температур как T и температуры, соответствующей экстремальному значению на стороне более высоких температур как Т.
2. Способ приготовления регенерированного катализатора гидроочистки согласно п.1, где содержание остаточного углерода в регенерированном катализаторе гидроочистки составляет 0,2 мас.% или более и 3,0 мас.% или менее.
3. Способ приготовления регенерированного катализатора гидроочистки согласно п.1 или 2, где регенерированный катализатор гидроочистки является катализатором, полученным путем нанесения на неорганический носитель, включающий оксид алюминия, от 10 до 30 мас.% по меньшей мере одного металла, выбранного из металлов группы 6 Периодической таблицы, и от 1 до 7 мас.% по меньшей мере одного металла, выбранного из металлов групп от 8 до 10 Периодической таблицы, в расчете на общую массу катализатора.
4. Способ приготовления регенерированного катализатора гидроочистки согласно п.3, где по меньшей мере один металл, выбранный из металлов группы 6 Периодической таблицы, представляет собой молибден, и по меньшей мере один металл, выбранный из металлов групп от 8 до 10 Периодической таблицы, представляет собой кобальт и/или никель.
5. Способ приготовления регенерированного катализатора гидроочистки согласно любому из пп.1, 2 или 4, где отработанный катализатор гидроочистки регенерируют в потоке воздуха, имеющем расход на единицу объема катализатора от 20 до 2000 нл/ч на литр катализатора, в течение 2 ч или более.
6. Способ приготовления регенерированного катализатора гидроочистки согласно п.3, где отработанный катализатор гидроочистки регенерируют в потоке воздуха, имеющем расход на единицу объема катализатора от 20 до 2000 нл/ч на литр катализатора, в течение 2 ч или более.
7. Способ получения нефтяного продукта, включающий
первую стадию приготовления регенерированного катализатора гидроочистки способом приготовления регенерированного катализатора гидроочистки согласно любому из пп.1-6; и вторую стадию гидроочистки дистиллятной нефтяной фракции путем использования регенерированного катализатора гидроочистки, полученного на первой стадии.
-1
-1
3
3
8. Способ получения нефтяного продукта согласно п.7, где рабочими условиями второй стадии являются парциальное давление водорода от 3 до 13 мПа, часовая объемная скорость жидкости (LHSV) от 0,05 ч до 5 ч, температура реакции от 200°С до 410°С, отношение водород/нефть от 2,83 до 226,4 нм/баррель (от 100 до 8000 норм.фут/баррель) и пределы отгонки нефтяного сырья от 150°С или более до 600°С или менее.
9. Регенерированный катализатор гидроочистки, полученный способом приготовления регенерированного катализатора гидроочистки согласно любому из пп.1-6.